(57)【要約】【課題】  スズまたはスズ合金めっきを行った後、室温で５０００ｈｒ放置した場合であっても、確実にウィスカーの発生を防ぐことのできる簡便な手段を提供すること。【解決手段】  （Ａ）硫酸、アルカンスルホン酸、アルカノールスルホン酸ならびにそれらの誘導体、（Ｂ）過酸化物および（Ｃ）銅よりも電位が貴である金属イオンを含有するスズまたはスズ合金めっき用ウィスカー防止剤並びに被めっき素材を、上記のスズまたはスズ合金めっき用ウィスカー防止剤に浸漬した後、スズまたはスズ合金めっきを行うことを特徴とするスズまたはスズ合金めっきのウィスカー防止方法。【選択図】  なし【特許請求の範囲】
【請求項１】
次の成分（Ａ）ないし（Ｃ）
（Ａ）硫酸、アルカンスルホン酸、アルカノールスルホン酸ならびにそれらの誘導体
（Ｂ）過酸化物
（Ｃ）銅よりも電位が貴である金属イオン
を含有するスズまたはスズ合金めっき用ウィスカー防止剤。
【請求項２】
成分（Ｃ）が、銀またはパラジウムである、請求項１記載のスズまたはスズ合金めっき用ウィスカー防止剤。
【請求項３】
更に次の成分
（Ｄ）テトラゾールまたはその誘導体
を含有する請求項１または２記載のスズまたはスズ合金めっき用ウィスカー防止剤。
【請求項４】
リードフレーム用銅合金に使用する請求項１ないし３のいずれかの項記載のスズまたはスズ合金めっき用ウィスカー防止剤。
【請求項５】
被めっき素材を、請求項１ないし４のいずれかの項記載のスズまたはスズ合金めっき用ウィスカー防止剤に浸漬した後、スズまたはスズ合金めっきを行うことを特徴とするスズまたはスズ合金めっきのウィスカー防止方法。
【請求項６】
被めっき素材がリードフレーム用銅合金である請求項５記載のスズまたはスズ合金めっきのウィスカー防止方法。
【発明の詳細な説明】
【技術分野】
【０００１】
本発明は、スズまたはスズ合金めっき後のめっき皮膜に発生するウィスカーを有効に防止することのできるスズまたはスズ合金めっきのウィスカー防止剤およびこれを利用するウィスカー防止方法に関する。
【背景技術】
【０００２】
スズめっきやスズ合金めっき（以下、「スズ系めっき」という）は、その柔軟性等の物性から、電子部品材料に広く使用されているが、このスズ系めっき皮膜には、ウィスカーと呼ばれる針状結晶が発生し、短絡等の問題を生じるという問題があった。このウィスカーを防止するための方法としては、めっき後にリフローを行うことが有効であり、かなり行われているが、作業効率が低下するという問題があり、また、皮膜の特性が変化するため使用できない場合がある等の問題もあった。
【０００３】
それらを考慮すると、スズ系めっき後にウィスカー防止処理を行う後処理より、スズ系めっき前の被めっき素材に対する前処理による対策が有効であると考えられており、ウィスカーを防止するための前処理方法はすでにいくつか開示されている。それら前処理方法は、(1)酸化剤や電解の作用により表面の凹凸を除去して平滑にする方法（特許文献１ないし３）および(2)スズ系めっき皮膜の下地として薄い異種金属層を形成する方法（特許文献４ないし６）の２つに大別される。
【０００４】
しかしながら、方法(1)では、被めっき表面の状態は、素材により異なるため、どんな素材に対しても十分な効果を出すためには２μｍ以上のエッチング量が必要となるという問題点があった。つまり、電子部品は微細化・高密度化が進んでおり、エッチング量が多いと寸法精度に問題が生じるため、エッチング量は１.５μｍ以下、さらに好ましくは１μｍ以下とすることが望まれているが、方法(1)では、これを満足させることは困難である。
【０００５】
一方、方法(2)の下地の金属層を形成する方法として、スパッタなどの乾式法、置換めっき、ならびに電気めっきが上げられているが、このうち、乾式法ではコストや作業効率が問題となり、また、置換めっきでは浴の安定性や安全性が、更に電気めっきでは電子部品の特性への影響など、解決すべき問題があった。
【０００６】
更に、方法(1)および(2)の共通の問題点としては、ウィスカー防止効果が十分であるかが不確実である点をあげることができる。すなわち、ウィスカー発生状況を調査する方法は種々あるが、電子部品、特にリードフレームに関しては、めっき後室温放置する方法が最も適切な方法である。デバイスメーカーの多くは、ウィスカーに関する判定基準を「５０００ｈｒ室温放置後に５０μｍ以上のものがないこと」としているが、上記文献内容では、長いもので１０００〜２０００ｈｒ、短いものでは２００ｈｒの観察結果しか記載されていないが、２０００ｈｒまでウィスカーが未発生であれば５０００ｈｒまでウィスカーが発生しないといいうるものでなく、５０００ｈｒまで試験しなければウィスカー防止効果の評価方法としては不十分である。
【０００７】
【特許文献１】特開２００４−２８５４１７号
【特許文献２】特開２００４−２６３２９１号
【特許文献３】特開平５−１４８６５８号
【特許文献４】特開２００４−９１８２４号
【特許文献５】特開２００３−３３２３９１号
【特許文献６】特開２００３−１２９２７８号
【発明の開示】
【発明が解決しようとする課題】
【０００８】
従って、スズ系めっきを行った後、室温で５０００ｈｒ放置した場合であっても、確実に問題となるウィスカーの発生を防ぐことのできる簡便な手段の提供が求められており、このような手段の提供が本発明の課題である。
【課題を解決するための手段】
【０００９】
本発明者らは、ウィスカーの防止に関し鋭意検討を行っていたところ、一般的なエッチング剤組成に、電位の貴な金属イオンを添加することにより、エッチング量が少なくても有効にウィスカーの発生を有効に防止できることを見出し、本発明を完成した。
【００１０】
すなわち本発明は、次の成分（Ａ）ないし（Ｃ）
（Ａ）硫酸、アルカンスルホン酸、アルカノールスルホン酸ならびにそれらの誘導体
（Ｂ）過酸化物
（Ｃ）銅よりも電位が貴である金属イオン
を含有するスズ系めっき用ウィスカー防止剤である。
【００１１】
また本発明は、被めっき素材を、前記スズ系めっき用ウィスカー防止剤に浸漬した後、スズ系めっきを行うことを特徴とするスズ系めっきのウィスカー防止方法である。
【発明の効果】
【００１２】
本発明によれば、被めっき素材をスズ系めっき用ウィスカー防止剤に浸漬するという簡単な前処理操作により、有効にスズ系めっき皮膜に発生するウィスカーを防止することができる。そして、この前処理方法は、低コストで、作業性もよく、また素材をあまり溶解しないものであり、また、この製造方法によって製造された電子部品は、５０００ｈｒ室温で放置した場合であっても実質的にウィスカーを発生させないものであるため、電子部品等にスズ系めっきを行う前の前処理方法として広く利用できる。
【発明を実施するための最良の形態】
【００１３】
本発明のスズ系めっき用ウィスカー防止剤（以下、「ウィスカー防止剤」という）において、成分（Ａ）として用いられる、硫酸、アルカンスルホン酸およびアルカノールスルホン酸ならびにそれらの誘導体の例としては、硫酸、メタンスルホン酸、メタノールスルホン酸、プロパンスルホン酸、ヒドロキシメタンスルホン酸、ヒドロキシエタンスルホン酸、ヒドロキシプロパンスルホン酸等を挙げることができる。この成分（Ａ）の量は、使用時の濃度として、１０〜３００ｇ／Ｌが好ましく、特に２０〜２００ｇ／Ｌがより好ましい。なお、含有量が１０ｇ／Ｌより少ないと十分なウィスカー防止効果を得ることができず、また、３００ｇ／Ｌより多くても効果は変わらない。
【００１４】
また、本発明の成分（Ｂ）として用いられる、過酸化物の例としては、過酸化水素およびペルオキソ硫酸、ペルオキソ硫酸ナトリウム、ペルオキソ硫酸カリウム、ペルオキソ硫酸アンモニウム等のペルオキソ硫酸化合物を挙げることができる。本発明のウィスカー防止剤における成分（Ｂ）の量は、使用時の濃度として、２〜１００ｇ／Ｌが好ましく、特に５〜５０ｇ／Ｌがより好ましい。なお、含有量が２ｇ／Ｌより少ないと十分なウィスカー防止効果を得ることができず、１００ｇ／Ｌより多いと、例えば被めっき素材が銅である場合エッチングが進みすぎ、好ましくない。
【００１５】
更に、本発明の成分（Ｃ）として用いられる、銅よりも電位が貴である金属イオンの例としては、銀イオン、パラジウムイオン、金イオンなどが挙げられ、特に好ましいのは銀イオンである。これらの金属イオンを本発明のウィスカー防止剤に含有させるには、例えば硝酸銀、メタンスルホン酸銀、硫酸銀、酸化銀、塩化パラジウム、水酸化パラジウム、硫酸パラジウム、硝酸パラジウム、酸化金等の金属塩を使用すればよい。なお、本発明のウィスカー防止剤における成分（Ｃ）の量は、使用時の金属イオン濃度として０.１ｍｇ／Ｌ〜２０ｍｇ／Ｌが好ましく、特に０.２〜５ｍｇ／Ｌがより好ましい。更に含有量が０.１ｍｇ／Ｌより少ないと十分なウィスカー防止効果を得ることができず、２０ｍｇ／Ｌより多くても効果は変わらない。
【００１６】
本発明のウィスカー防止剤は、上記３成分を水等に溶解したものであっても十分なウィスカー防止作用が得られるが、更に、成分（Ｄ）としてテトラゾールまたはそれらの誘導体を使用することもできる。このテトラゾールおよびその誘導体は、水溶性のものであれば特に限定されることなく使用できるが、具体的な例としては、テトラゾール、５−アミノテトラゾール、５−メチルテトラゾール、１−メチル−５−エチルテトラゾール、１−メチル−５−アミノテトラゾール、１−エチル−５−アミノテトラゾール等を挙げることができる。本発明のウィスカー防止剤における成分（Ｄ）の量は、その使用時のウィスカー防止剤中の量として、０.０５〜１０ｇ／Ｌが好ましく、特に０.１〜８ｇ／Ｌが好ましい。
【００１７】
本発明のウィスカー防止剤は、上記成分（Ａ）から成分（Ｃ）あるいはさらにこれと成分（Ｄ）を適当な担体と組み合わせることにより調製されるが、更に本発明の効果を損なわない範囲で必要に応じて、湿潤剤としてノニオン系界面活性剤やアニオン系界面活性剤あるいは過酸化物の安定化剤としての水溶性のアルコール・ジオール類等の添加剤を含有させても良い。
【００１８】
以上説明した本発明のウィスカー防止剤を用いて、スズ系めっき皮膜におけるウィスカー発生を防止するには、常法に従って被めっき素材を脱脂した後、これを必要により適当な溶媒、例えば水に溶解または希釈したウィスカー防止剤に浸漬し、その後スズめっきをおこなえば良い。具体的な浸漬条件としては、好ましくは１０〜５０℃、より好ましくは２０〜４０℃の液温にして、好ましくは１０秒〜２分間、より好ましくは２０秒〜１分間浸漬すればよい。
【００１９】
本発明方法により、スズめっき皮膜でのウィスカーの発生を防止することのできる被めっき素材は、プリント配線板やリードフレームに使用することのできる銅材料であれば特に限定されず、例えば、銅金属自体の他、電気めっきや無電解めっきにより形成される銅めっき皮膜、銅を主材として鉄、ニッケル、スズ、亜鉛、リン、クロム、ケイ素等を１種以上含む合金が含まれる。また、スズめっきは、公知のいずれの組成のものを使用しても良い。なお、本明細書中のスズ系めっきにおけるスズ合金めっきとは、スズ以外の合金成分として、銅、銀、ビスマス、亜鉛、ニッケル、鉛等の１種以上を、めっき皮膜中、０.０１％以上含有するものを意味する。
【作用】
【００２０】
本発明のウィスカー防止剤によるウィスカー防止のメカニズムについては、いまだ明らかでない点も多いが、現時点では以下のように推測される。
【００２１】
すなわち、従来技術として、「異種金属による下地層の形成」と「素材表面の加工変質層の除去」がウィスカー防止の前処理として効果的であることが知られているが、本発明のウィスカー防止剤では、この異なる処理が同時に行われ、その相乗効果として、従来よりも優れた効果が得られたものと推測される。
【実施例】
【００２２】
以下実施例および試験例を挙げ、本発明を更に詳しく説明するが、本発明はこれら実施例等によりなんら制約されるものではない。
【００２３】
実 施 例  １
下記組成により、スズめっき用ウィスカー防止剤を調製した。
【００２４】
（  ウィスカー防止剤組成  ）
硫  酸                  １００ｇ／Ｌ
過酸化水素                １０ｇ／Ｌ
銀イオン（硫酸銀として）    ３ｍｇ／Ｌ
【００２５】
実 施 例  ２
下記組成により、スズめっき用ウィスカー防止剤を調製した。
【００２６】
（  ウィスカー防止剤組成  ）
硫  酸                    １００ｇ／Ｌ
過酸化水素                  １０ｇ／Ｌ
パラジウムイオン            １ｍｇ／Ｌ
（硝酸パラジウムとして）
【００２７】
実 施 例  ３
下記組成により、スズめっき用ウィスカー防止剤を調製した。
【００２８】
（  ウィスカー防止剤組成  ）
硫  酸                      ５０ｇ／Ｌ
過酸化水素                  １５ｇ／Ｌ
銀イオン（硝酸銀として）    ２ｍｇ／Ｌ
５−アミノテトラゾール      ０.５ｇ／Ｌ
【００２９】
実 施 例  ４
下記組成により、スズめっき用ウィスカー防止剤を調製した。
【００３０】
（  ウィスカー防止剤組成  ）
メタンスルホン酸          ２００ｇ／Ｌ
過酸化水素                １５ｇ／Ｌ
パラジウムイオン            ２ｍｇ／Ｌ
（硝酸パラジウムとして）
テトラゾール              ０.１ｇ／Ｌ
【００３１】
試 験 例  １
実施例１ないし４で得たウィスカー防止剤について、リードフレーム用銅合金である、ＥＦＴＥＣ６４Ｔ材（古河電気工業（株）製）を用い、浸漬時のエッチング量およびスズめっき後のウィスカー防止効果を書き評価方法により調べた。スズめっきまでの工程および使用するスズめっき液は下のとおりである。なお、比較としては、ウィスカー防止剤に代えて、下記比較エッチング剤を使用したもの（比較例１）、比較エッチング剤への浸漬時間を３０秒から６０秒へ増やしたもの（比較例２）およびウィスカー防止処理を行わなかったもの（比較例３）を用いた。
【００３２】
（  スズめっき液組成  ）
スズ                            ６０ｇ／Ｌ
メタンスルホン酸              １４０ｇ／Ｌ
添加剤ＵＴ−５５＊            ４０ｍＬ／Ｌ
* 荏原ユージライト（株）製
【００３３】
（  スズめっき工程  ）
(1)陰極電解脱脂（５０℃、５Ａ／ｄｍ２、３０秒処理）
(2)ウィスカー防止処理（３５℃、３０秒処理）
(3)スズめっき（４０℃、１０Ａ／ｄｍ２）
めっき膜厚：  ３μｍ（ウィスカー評価用）
１０μｍ（はんだ濡れ性評価用）
【００３４】
（  比較エッチング剤組成  ）
硫酸                    １００ｇ／Ｌ
過酸化水素              ２０ｇ／Ｌ
【００３５】
（  評価方法  ）
１．エッチング量
エッチング量は、下記式によって算出した。
【００３６】
[数１]
エッチング量（μｍ）＝（ΔＷ×１００００）／（Ｓ×ｄ）
ΔＷ：エッチング処理前後の重量差（ｇ）
Ｓ：試験片の表面積（ｃｍ２）
ｄ：銅の密度（８.９ｇ／ｃｍ３）
【００３７】
２．ウィスカー発生状態
スズめっき後、室温で放置し、放置時間５０００ｈｒまで、１０００ｈｒごとに実体顕微鏡で観察し、下記評価基準に従ってウィスカー発生状態を評価した。
評価基準        評  価  内  容
◎    ：  まったくウィスカーなし
○    ：  ウィスカー発生しているが、すべて１０μｍ以下
△    ：  ウィスカー発生しているが、すべて３０μｍ以下
×    ：  ５０μｍ以上のウィスカーがわずかに発生
××   ：  ５０μｍ以上のウィスカーが多数発生
【００３８】
３．はんだ濡れ性
以下のはんだ浴、はんだ方法により、下記基準ではんだ濡れ性を評価した。
はんだ浴：
Ｓｎ−Ａｇ３％−Ｃｕ０.５％、２４５℃
浸漬時間：
５秒
フラックス：
ロジン系フラックス
評価基準        評  価  内  容
◎    ：  半田濡れ時間２秒以内
○    ：        〃      ２〜３秒
△    ：        〃      ３〜５秒
×    ：        〃      ５秒以上
【００３９】
（  結  果  ）
【表１】
2006213938.tif 000002
【００４０】
実施例１ないし４のウィスカー防止剤を使用した場合、エッチング量が何れも１μｍ以下であるにもかかわらず、放置５０００ｈｒ後でもウィスカーが全く発生せず、またはんだ濡れ性も良好であった。
【００４１】
一方、比較例１、２の場合は、１〜２μｍのエッチングにより表面の加工変質層を除去するため、未処理の比較例３よりはウィスカー防止効果が認められるが、本発明に比べると効果はかなり低かった。
【産業上の利用可能性】
【００４２】
本発明のスズめっき用ウィスカー防止剤は、例えば、リードフレーム用銅合金などの被めっき素材をあまりエッチングせずに、スズめっき層に生じるウィスカーの発生を防止することができるものである。
【００４３】
従って、電子部品等に対するスズめっきの前処理としてこのウィスカー防止剤を使用することにより、ウィスカーの発生を有効に防ぐことが可能であり、特に、微細化・高密度化が求められる電子部品のウィスカー防止方法として広く利用することが可能である。
以    上